(57)【要約】【課題】  多種多様な物品に容易に貼付することができながらも、貼付時における所期の耐熱性能の低下を抑制することのできる耐熱テープを提供する。【解決手段】  シート状基材１に耐熱性を備えるゴム系の粘着層２が設けられている耐熱テープＴにおいて、  前記粘着層２のうち、テープ幅方向の両側縁に沿ってテープ長手方向に細帯状又は略細帯状に形成される一対の外側粘着層２Ａが、この両外側粘着層２Ａ間においてテープ長手方向に沿って形成される中間粘着層２Ｂよりも高硬度に構成されている。【選択図】        図３
2006299014.tif 000002
【特許請求の範囲】
【請求項１】
シート状基材に耐熱性を備えるゴム系の粘着層が設けられている耐熱テープにおいて、
前記粘着層のうち、テープ幅方向の両側縁に沿ってテープ長手方向に細帯状又は略細帯状に形成される一対の外側粘着層が、この両外側粘着層間においてテープ長手方向に沿って形成される中間粘着層よりも高硬度に構成されている耐熱テープ。
【請求項２】
前記中間粘着層のうち、テープ長手方向の両側縁に沿って前記一対の外側粘着層に亘りテープ幅方向に細帯状又は略細帯状に形成される一対の外側横断粘着層が、この両外側横断粘着層以外の中間粘着層よりも高硬度に構成されている請求項１記載の耐熱テープ。
【請求項３】
前記中間粘着層のうち、テープ長手方向に所定間隔を置いて前記一対の外側粘着層に亘りテープ幅方向に細帯状又は略細帯状に形成される複数の中間横断粘着層が、この中間横断粘着層以外の前記中間粘着層よりも高硬度に構成されている請求項１又は２記載の耐熱テープ。
【請求項４】
前記粘着層のテープ幅方向の長さが、前記シート状基材よりも若干小なる長さである請求項１〜３のいずれか１項に記載の耐熱テープ。
【請求項５】
シート状基材に耐熱性を備えるブチルゴム系の粘着層が設けられている耐熱テープにおいて、
前記粘着層のうち、テープ幅方向の両側縁に沿ってテープ長手方向に細帯状又は略細帯状に形成される一対の外側粘着層が、この両外側粘着層間においてテープ長手方向に沿って形成される中間粘着層よりも炭酸カルシウムの含有重量割合を高くして高硬度に構成してある耐熱テープ。
【発明の詳細な説明】
【技術分野】
【０００１】
本発明は、シート状基材に耐熱性を備えるゴム系の粘着層が設けられている耐熱テープに関し、より詳しくは、この粘着層の粘着力で非粘着物に巻回される状態で粘着保持して、非粘着物の耐熱性（耐火性）を向上させることのできる耐熱テープに関する。
【背景技術】
【０００２】
従来の耐熱テープは、シート状基材に、耐熱性を備えるとともに、非粘着物に巻回可能な曲げ変形性能を確保できる硬度で均一に構成されたゴム系の粘着層を設けて構成されており、多種多様な物品に対して簡単な貼付作業で容易に耐熱性を向上させることができるという利点を有していた。そして、特に、建築物の防火区画を貫通する管部に硬質塩化ビニル管を使用する場合に、硬質塩化ビニル管の耐熱性を向上させるために装着される合成ゴム及びアスファルトを主成分とした筒状被覆材の端部における筒状被覆材と硬質塩化ビニル管との隙間を遮蔽するために、筒状被覆材と硬質塩化ビニル管に跨って巻回状態で貼付して用いられてきた。
【０００３】
しかしながら、このような耐熱テープは、変形時に体積変動が少ないというゴム特有の非圧縮性を備えるとともに、非粘着物に巻回可能な曲げ変形力を確保可能な硬度で均一に構成されているが故に、筒状被覆材への巻回時に受ける外側からの締め付け力や貼付時に受ける外側からの押圧力（すなわち、テープ厚み方向圧縮力）によって、圧縮部分の体積の一部が粘着層の端部に移動することで粘着層の端面が外方に膨張して粘着層の一部がシート状基材からはみ出してしまうことがあり、そのため、はみ出し部分が貼付者の手指に粘着して貼付作業性を低下させるとともに、貼付者の手指と粘着した粘着層の一部がシート状基材から剥離することで、粘着層の絶対質量を減少させて所期の耐熱性能を低下させることがあった。
【発明の開示】
【発明が解決しようとする課題】
【０００４】
本発明は、上述の課題に鑑みてなされたものであって、その主たる課題は、多種多様な物品に容易に貼付することができながらも、貼付時における所期の耐熱性能の低下を抑制することのできる耐熱テープを提供する点にある。
【発明の効果】
【０００５】
本発明の第１特徴構成は耐熱テープに係り、その特徴は、シート状基材に耐熱性を備えるゴム系の粘着層が設けられている耐熱テープにおいて、
前記粘着層のうち、テープ幅方向の両側縁に沿ってテープ長手方向に細帯状又は略細帯状に形成される一対の外側粘着層が、この両外側粘着層間においてテープ長手方向に沿って形成される中間粘着層よりも高硬度に構成されている点にある。
【０００６】
つまり、この構成であれば、中間粘着層よりも高硬度に構成されている外側粘着層が、シート状基材と非粘着物との間で粘着層全面にテープ厚み方向圧縮力が作用した際に、中間粘着層のテープ厚み方向圧縮変形に伴うテープ幅方向両側への変形を抑止するとともに、外側粘着層のテープ厚み方向圧縮変形量を少なくすることで外側粘着層のテープ幅方向両側への変形を抑制して、シート状基材の長辺に該当するテープ幅方向の両側縁からの粘着層のはみ出しを抑制することができるから、貼付者の手指と粘着層が粘着することによる貼付作業時の作業性の低下と、この手指との粘着によって粘着層の一部が剥離することによる耐熱性の低下を効果的に抑制することができる。
【０００７】
しかも、粘着層のテープ幅方向での構成を変えるだけであるから、例えば、粘着層のテープ幅方向の両側縁に、粘着層のはみ出しを抑制する仕切体を別途付設する場合に比べて、安価に製造することができるとともに、貼付作業の複雑化を抑制することができる。
【０００８】
したがって、多種多様な物品に容易に貼付することができながらも、所期の耐熱性能の低下を抑制することができる。
【０００９】
本発明の第２特徴構成は、第１特徴構成の実施において好適な構成であり、その特徴は、前記中間粘着層のうち、テープ長手方向の両側縁に沿って前記一対の外側粘着層に亘りテープ幅方向に細帯状又は略細帯状に形成される一対の外側横断粘着層が、この両外側横断粘着層以外の中間粘着層よりも高硬度に構成されている点にある。
【００１０】
つまり、この構成であれば、両外側横断粘着層以外の中間粘着層よりも高硬度に構成されている外側横断粘着層が、シート状基材と非粘着物との間で粘着層全面にテープ厚み方向圧縮力が作用した際に、中間粘着層のテープ厚み方向圧縮変形に伴うテープ長手方向の両側への変形を抑止するとともに、外側横断粘着層のテープ厚み方向圧縮変形量を少なくすることで外側横断粘着層のテープ長手方向両側への変形を抑制することができる。
【００１１】
したがって、シート状基材のテープ幅方向の両側縁に加えて、テープ長手方向の両側縁からの粘着層のはみ出しを抑制することができ、貼付者の手指と粘着層が粘着することによる貼付作業時の作業性の低下と、この手指との粘着によって粘着層の一部が剥離することによる耐熱性の低下とを一層抑制することができる。
【００１２】
本発明の第３特徴構成は、第１、第２特徴構成の実施において好適な構成であり、その特徴は、前記中間粘着層のうち、テープ長手方向に所定間隔を置いて前記一対の外側粘着層に亘りテープ幅方向に細帯状又は略細帯状に形成される複数の中間横断粘着層が、この中間横断粘着層以外の前記中間粘着層よりも高硬度に構成されている点にある。
【００１３】
つまり、この構成であれば、中間横断粘着層で切断することで、切断された耐熱テープのテープ幅方向の両側縁に外側粘着層を配置するとともに、テープ長手方向の両側縁の各々に、外側横断粘着層、若しくは中間横断粘着層のいずれかを配置することができるから、シート状基材からの粘着層のはみ出しを抑制して、貼付者の手指と粘着層が粘着することによる貼付作業性の低下と、この手指との粘着によって粘着層の一部が剥離することによる耐熱性の低下を抑制することができながらも、耐熱テープを保管に適した長尺ロール状に成形することができる。
【００１４】
本発明の第４特徴構成は、第１〜第３特徴構成の実施において好適な構成であり、その特徴は、前記粘着層のテープ幅方向の長さが、前記シート状基材よりも若干小なる長さである点にある。
【００１５】
つまり、この構成であれば、テープ幅方向におけるシート状基材の側縁と粘着層の側縁との間に若干の空間が形成され、テープ厚み方向圧縮力によって粘着層のテープ幅方向端面が膨張しても、若干の空間の分だけ、粘着層のシート状基材からのはみ出しを防止することができるから、シート状基材からの粘着層のはみ出しを抑制して、貼付者の手指と粘着層が粘着することによる貼付作業性の低下と、この手指との粘着によって粘着層の一部が剥離することによる耐熱性の低下を一層抑制することができる。
【００１６】
本発明の第５特徴構成は耐熱テープに係り、その特徴は、シート状基材に耐熱性を備えるブチルゴム系の粘着層が設けられている耐熱テープにおいて、
前記粘着層のうち、テープ幅方向の両側縁に沿ってテープ長手方向に細帯状又は略細帯状に形成される一対の外側粘着層が、この両外側粘着層間においてテープ長手方向に沿って形成される中間粘着層よりも炭酸カルシウムの含有重量割合を高くして高硬度に構成してある点にある。
【００１７】
実験の結果、ブチルゴム系の粘着層の炭酸カルシウム含有量を増加させる（換言すれば、炭酸カルシウム含有重量割合を増加させる）と、この粘着層の硬度が高くなることが判明した。このことから、上記の構成であれば、中間粘着層よりも炭酸カルシウム含有重量割合を高くして高硬度に構成されている外側粘着層が、シート状基材と非粘着物との間で粘着層全面にテープ厚み方向圧縮力が作用した際に、中間粘着層のテープ厚み方向圧縮変形に伴うテープ幅方向両側への変形を抑止するとともに、外側粘着層のテープ厚み方向圧縮変形量を少なくすることで外側粘着層のテープ幅方向両側への変形を抑制することができるから、シート状基材の長辺に該当するテープ幅方向の両側縁からの粘着層のはみ出しを抑制して、貼付者の手指と粘着層が粘着することによる貼付作業時の作業性の低下と、この手指との粘着によって粘着層の一部が剥離することによる耐熱性の低下を効果的に抑制することができる。
【００１８】
しかも、粘着層のテープ幅方向での炭酸カルシウムの含有重量割合を変えるだけであるから、例えば、粘着層のテープ幅方向の両側縁に、粘着層のはみ出しを抑制する仕切体を別途付設する場合に比べて、安価に製造することができるとともに、貼付作業の複雑化を抑制することができる。
【００１９】
したがって、多種多様な物品に容易に貼付することができながらも、所期の耐熱性能の低下を抑制することができる。
【発明を実施するための最良の形態】
【００２０】
［第１実施形態］
本発明に係る耐熱テープＴは、使用箇所の一例として図１に示すように、建築物内の防火区画を構成する壁Ｗを貫通する給・排水管等の管類Ａの耐熱性を向上するために被覆される筒状被覆材Ｂの端部において、筒状被覆材Ｂと管類Ａとの隣接間の隙間を遮蔽するために筒状被覆材Ｂと管類Ａに跨って巻回される状態で粘着固定して使用され、図２、図３に示すように、ポリオレフィン系樹脂系のシート状基材１に、ブチルゴム系の粘着層２を設けて構成されており、貼付前の状態では粘着面保護用の剥離紙が粘着層２のシート状基材１と反対側面（粘着面）に貼付されている（図示しない）。
【００２１】
前記粘着層２は、シート状基材１と同一幅で形成されているとともに、テープ幅方向の両側縁に沿ってテープ長手方向に細帯状又は略細帯状に形成される一対の外側粘着層２Ａと、この一対の外側粘着層２Ａ間でテープ長手方向に沿って形成される中間粘着層２Ｂとで構成されていて、中間粘着層２Ｂは、従来の耐熱テープとほぼ同程度の硬度で構成されているとともに、外側粘着層２Ａは、中間粘着層２Ｂよりも高硬度で構成されている。
【００２２】
したがって、中間粘着層２Ｂよりも高硬度に構成されている外側粘着層２Ａが、シート状基材１と非粘着物との間で粘着層２全面に巻回時の外側からの締め付け力や貼付時の外側からの押圧力によるテープ厚み方向圧縮力が作用した際に、中間粘着層２Ｂのテープ厚み方向圧縮変形に伴うテープ幅方向両側への変形を抑止するとともに、外側粘着層２Ａのテープ厚み方向圧縮変形量を少なくすることで外側粘着層２Ａのテープ幅方向両側への変形を抑制して、シート状基材１の長辺に該当するテープ幅方向の両側縁からの粘着層２のはみ出しを抑制することができる。
【００２３】
また、外側粘着層２Ａの硬度は、外側粘着層２Ａの炭酸カルシウム含有量を中間粘着層２Ｂよりも多くすることによって、中間粘着層２Ｂよりも高くしてある。これは、ブチルゴム系の粘着層２の硬度は炭酸カルシウムの充填量を増加させると高くなるという性質によるもので、図４の従来の耐熱テープＴの粘着層２に対して５種類の充填量で炭酸カルシウムを充填した場合の炭酸カルシウム充填増加量（重量度）と粘着層の硬度（度）を測定した実験の結果を示す表からも確認することができる。
【００２４】
［第２実施形態］
この実施形態では、図５〜図７に示すように、粘着層２の中間粘着層２Ｂが、テープ長手方向の両側縁に沿って一対の外側粘着層２Ａに亘りテープ幅方向に細帯状又は略細帯状に形成される一対の外側横断粘着層２ｂと、外側粘着層２Ａと外側横断粘着層２ｂとで囲まれる中間部粘着層２ｄとで構成されていて、中間部粘着層２ｄが従来の耐熱テープとほぼ同程度の硬度で構成されているとともに、外側横断粘着層２ｂが中間部粘着層２ｄよりも高硬度で構成されている。
【００２５】
したがって、中間部粘着層２ｄよりも高硬度に構成されている外側横断粘着層２ｂが、シート状基材１と非粘着物との間で粘着層２全面に巻回時の外側からの締め付け力や貼付時の外側からの押圧力によるテープ厚み方向圧縮力が作用した際に、中間部粘着層２ｄのテープ厚み方向圧縮変形に伴うテープ長手方向両側への変形を抑止するとともに、外側横断粘着層２ｂのテープ厚み方向圧縮変形量を少なくすることで外側横断粘着層２ｂのテープ長手方向両側への変形を抑制して、シート状基材１のテープ長手方向の両側縁からの粘着層２のはみ出しを抑制することができる
【００２６】
また、外側粘着層２Ａ及び外側横断粘着層２ｂの硬度は、外側粘着層２Ａ及び外側横断粘着層２ｂの炭酸カルシウム含有量を中間部粘着層２ｄよりも多くすることによって、中間部粘着層２ｄよりも高くしある。
【００２７】
尚、その他の構成は、第１実施形態で説明した構成と同一であるから、同一の構成箇所には、第１実施形態と同一の番号を付記してそれの説明は省略する。
【００２８】
［第３実施形態］
この実施形態では、耐熱テープＴが長尺ロール状に成形されているとともに、図８〜図１０に示すように、前記粘着層２がシート状基材１よりもテープ幅方向の長さが若干小なる長さで成形され、中間粘着層２Ｂがテープ長手方向の両側縁に沿って一対の外側粘着層２Ａに亘りテープ幅方向に細帯状又は略細帯状に形成される一対の外側横断粘着層２ｂ（一側縁は図示しない）とテープ長手方向に所定間隔を置いて一対の外側粘着層２Ａに亘りテープ幅方向に細帯状又は略細帯状に形成される複数の中間横断粘着層２ｃと、外側粘着層２Ａと外側横断粘着層２ｂ又は中間横断粘着層２ｃとで囲まれる複数の中間部粘着層２ｄとで構成されていて、中間部粘着層２ｄは、従来の耐熱テープとほぼ同程度の硬度で構成されているとともに、外側粘着層２Ａと外側横断粘着層２ｂ及び中間横断粘着層２ｃは、中間部粘着層２ｄよりも高硬度で構成されている。
【００２９】
そして、長尺ロール状の耐熱テープＴの中間部における中間横断粘着層２ｃで切断することにより、切断された耐熱テープＴのテープ幅方向の両側縁に外側粘着層２Ａが配置されるとともに、テープ長手方向の両側縁の各々に外側横断粘着層２ｂ又は中間横断粘着層２ｃのいずれかが配置される。
【００３０】
したがって、中間部粘着層２ｄよりも高硬度に構成されている外側粘着層２Ａ、外側横断粘着層２ｂ、中間横断粘着層２ｃが、シート状基材１と非粘着物との間で粘着層２全面に巻回時の外側からの締め付け力や貼付時の外側からの押圧力によるテープ厚み方向圧縮力が作用した際に、中間部粘着層２ｄのテープ厚み方向圧縮変形に伴うテープ幅方向両側及びテープ長手方向両側への変形を抑止するとともに、外側粘着層２Ａ、外側横断粘着層２ｂ、中間横断粘着層２ｃのテープ厚み方向圧縮変形量を少なくすることで、外側粘着層２Ａのテープ幅方向両側への変形、及び外側横断粘着層２ｂ、中間横断粘着層２ｃのテープ長手方向両側への変形を抑制することができるから、シート状基材１のテープ幅方向の両側縁及びテープ長手方向の両側縁からの粘着層２のはみ出しを抑制することができる。
【００３１】
しかも、テープ厚み方向圧縮力によって粘着層２のテープ幅方向両端面が膨張しても、テープ幅方向におけるシート状基材１の側縁と粘着層２の側縁との間に形成される若干の空間Ｓの分だけ、シート状基材１のテープ幅方向の両側縁からの粘着層２のはみ出しを抑制することができる。
【００３２】
また、外側粘着層２Ａ、外側横断粘着層２ｂ、中間横断粘着層２ｃの硬度は、外側粘着層２Ａ、外側横断粘着層２ｂ、中間横断粘着層２ｃの炭酸カルシウム含有量を中間部粘着層２ｄよりも多くすることによって、中間部粘着層２ｄよりも高くしてある。
【００３３】
尚、その他の構成は、第２実施形態で説明した構成と同一であるから、同一の構成箇所には、第２実施形態と同一の番号を付記してそれの説明は省略する。
【００３４】
［その他の実施形態］
（１）前述の各実施形態では、炭酸カルシウムの充填量を多くして外側粘着層２Ａ、外側横断粘着層２ｂ、中間横断粘着層２ｃの硬度を高くする方法を例に挙げて説明したが、例えば、炭酸マグネシウム等の充填量を多くして硬度を高くする方法や加硫時間を長くして硬度を高くする方法を用いてもよい。
要するに、外側粘着層２Ａ、外側横断粘着層２ｂ、中間横断粘着層２ｃの硬度を高くすることができれば、どのような方法を用いてもよい。
（２）前述の各実施形態では、外側粘着層２Ａ、外側横断粘着層２ｂ、中間横断粘着層２ｃの硬度を高くすることで、シート状基材からのはみ出しを抑制して貼付者の手指との粘着を抑制していたが、さらに、外側粘着層２Ａ、外側横断粘着層２ｂ、中間横断粘着層２ｃの粘着力を低下させることで、貼付者の手指との粘着を一層抑制することもできる。
【図面の簡単な説明】
【００３５】
【図１】本発明の耐熱テープの使用状態の一例を示す部分断面図
【図２】本発明の耐熱テープの第１実施形態における粘着面側正面図
【図３】図２におけるＩ−Ｉ断面図
【図４】炭酸カルシウム充填増加量変量試験結果を示す表
【図５】本発明の耐熱テープの第２実施形態における粘着面側正面図
【図６】図５におけるＩ−Ｉ断面図
【図７】図５におけるＩＩ−ＩＩ断面図
【図８】本発明の耐熱テープの第３実施形態における粘着面側正面図
【図９】図８におけるＩ−Ｉ断面図
【図１０】図８におけるＩＩ−ＩＩ断面図
【符号の説明】
【００３６】
Ｔ        耐熱テープ
１        シート状基材
２        粘着層
２Ａ      外側粘着層
２Ｂ      中間粘着層
２ｂ      外側横断粘着層
２ｃ      中間横断粘着層
【図１】
2006299014.tif 000003
【図２】
2006299014.tif 000004
【図３】
2006299014.tif 000005
【図４】
2006299014.tif 000006
【図５】
2006299014.tif 000007
【図６】
2006299014.tif 000008
【図７】
2006299014.tif 000009
【図８】
2006299014.tif 000010
【図９】
2006299014.tif 000011
【図１０】
2006299014.tif 000012